КЛЕИ, СКЛЕИВАЮЩИЕ ПРИ НАДАВЛИВАНИИ, НА ОСНОВЕ РАСТИТЕЛЬНОГО МАСЛА

1. Система, склеивающая при надавливании, включающая:
(A) подложку; и
(B) композицию, склеивающую при надавливании, находящуюся на подложке, где композиция, склеивающая при надавливании, включает продукт, полученный из
(i) по меньшей мере одного эпоксидированного растительного масла и;
(ii) димера кислоты или ее ангидрида, тримера кислоты или ее ангидрида, полимеризованной жирной кислоты или ее ангидрида или их смеси.
2. Система, склеивающая при надавливании, включающая:
(A) подложку; и
(B) композицию, склеивающую при надавливании, находящуюся на подложке, где композиция, склеивающая при надавливании, включает продукт, полученный из
(i) по меньшей мере одного эпоксидированного растительного масла и;
(ii) преполимера или олигомера, кэппированного карбоксигруппой на обоих концах цепи преполимера или олигомера, или разветвленного преполимера или олигомера по меньшей мере с двумя разветвлениями преполимера или олигомера и концами цепей преполимера или олигомера, кэппированными карбоксигруппой, где кэппированный карбоксигруппой преполимер или олигомер получен из (a) избытка двухосновной кислоты, введенной в реакцию с (b) глицидилом или эпоксидированным соединением, содержащим по
меньшей мере две эпоксигруппы, диолом или полиолом, диамином или их комбинацией.
3. Система, склеивающая при надавливании, включающая:
(I) подложку; и
(II) композицию, склеивающую при надавливании, находящуюся на подложке, где композиция, склеивающая при надавливании, содержит сшитый продукт конденсации сложного полиэфира, который включает
(A) компонент - эпоксидированное растительное масло и;
(B) компонент, выбранный из группы, включающей:
(i) димер кислоты или ее ангидрид, тример кислоты или ее ангидрид, полимеризованную жирную кислоту или ее ангидрид или их смесь;
(ii) преполимер или олигомер, кэппированный карбоксигруппой на обоих концах цепи преполимера или олигомера, или разветвленный преполимер или олигомер по меньшей мере с двумя разветвлениями преполимера или олигомера и концами цепей преполимера или олигомера, кэппированными карбоксигруппой, где кэппированный карбоксигруппой преполимер или олигомер получен из (a) избытка двухосновной кислоты, введенной в реакцию с (b) глицидилом или эпоксидированным соединением, содержащим по меньшей мере две эпоксигруппы, диолом или полиолом, диамином или их комбинацией; или
(iii) комбинацию (i) и (ii).
4. Система по п. 1, в которой (ii) представляет собой димер кислоты.
5. Система по п. 3, в которой компонент (B) (i) представляет собой димер кислоты.
6. Система по любому из пп. 1, 3, 4 или 5, в которой димер кислоты содержит в молекуле в среднем 2 карбоксигруппы.
7. Система по любому из пп. 1 или 3-5, в которой димером кислоты является димер олеиновой кислоты и/или линолевой кислоты.
8. Система по п. 1 или 3, в которой компонент (ii) представляет собой тример кислоты.
9. Система по п. 1 или 5, в которой компонент (ii) представляет собой полимеризованную жирную кислоту.
10. Система по любому из пп. 1-5, в которой эпоксидированным растительным маслом является эпоксидированное соевое масло.
11. Система по любому из пп. 1-5, в которой композиция, склеивающая при надавливании, содержит не менее примерно 50 мас.% продукта в пересчете на полную массу композиции, склеивающей при надавливании.
2
12. Система по любому из пп. 1-5, в которой клей, склеивающий при надавливании, находится на подложке при степени покрытия, равной от 2 до 10 мг/см.
13. Система по любому из пп. 1-5, в которой эпоксидированное растительное масло вводят в реакцию с одноосновной кислотой или ее ангидридом с получением модифицированного эпоксидированного растительного масла, которое затем вводят в реакцию с компонентом (ii).
14. Система по п. 2 или 3, в которой двухосновная кислота представляет собой димер кислоты.
15. Система по п. 2 или 3, в которой двухосновная кислота представляет собой себациновую кислоту.
16. Система по любому из пп. 2 или 3, в которой двухосновную кислоту вводят в реакцию с диглицидиловым эфиром.
17. Система по п. 1 или 2, в которой композиция, склеивающая при надавливании, включает полимер, который является продуктом реакции (i) и (ii).
18. Способ получения системы, склеивающей при надавливании, включающий:
реакцию (i) по меньшей мере одного эпоксидированного растительного масла с (ii) димером кислоты или ее ангидридом, тримером кислоты или ее ангидридом, полимеризованной жирной кислотой или ее ангидридом или их смесью; и
образование на подложке клея, склеивающего при надавливании, из полученного продукта реакции.
19. Способ по п. 18, где способ включает:
начальную реакцию эпоксидированного растительного масла с компонентом (ii) с получением продукта-преполимера;
нанесение продукта-преполимера на подложку или покровную пленку; и
последующую реакцию продукта-преполимера с получением композиции, склеивающей при надавливании.
20. Способ по п. 19, в котором начальная реакция эпоксидированного растительного масла с компонентом (ii) включает нагревание смеси эпоксидированного растительного масла и компонента (ii) при температуре, равной от 30 до 300ºC.
21. Способ по п. 19 или 20, в котором последующая реакция
продукта-преполимера включает нагревание продукта-преполимера, находящегося на подложке, при температуре, равной от 100 до 300ºC.
22. Способ по любому из пп. 18-20, в котором эпоксидированное растительное масло сначала вводят в реакцию по меньшей мере с одной одноосновной кислотой или ангидридом с получением модифицированного эпоксидированного растительного масла; и модифицированное эпоксидированное растительное масло вводят в реакцию с компонентом (ii).
23. Способ по любому из пп. 18-20, в котором количество компонента (ii), вступившего в реакцию с эпоксидированным растительным маслом, характеризуется отношением количества молей карбоксигрупп в компоненте (ii) к количеству молей эпоксигрупп в эпоксидированном растительном масле, составляющим от 3:1 до 1:3.
24. Способ по п. 22, в котором количество одноосновной кислоты или ангидрида, введенного в реакцию с эпоксидированным растительным маслом, достаточно для сохранения от 1,5 до 6 молей эпоксигрупп на 1 моль модифицированного эпоксидированного растительного масла.
25. Способ по п. 19 или 20, в котором:
продукт-преполимер наносят на покровную пленку или на подложку;
подложку помещают на поверхность покрытия из преполимера с противоположной стороны от покровной пленки, или покровную пленку помещают на поверхность покрытия из преполимера с противоположной стороны от подложки с образованием системы покровная пленка/продукт-преполимер/подложка;
к полученной системе прилагают давление; и
по меньшей мере продукт-преполимер на подложке или покровной пленке нагревают с получением композиции, склеивающей при надавливании.
26. Способ по п. 18, где способ включает:
начальную реакцию эпоксидированного растительного масла с компонентом (ii) с получением продукта-преполимера;
нанесение продукта-преполимера на первую покровную пленку;
помещение второй покровной пленки на поверхность покрытия из преполимера с противоположной стороны от первой покровной пленки с образованием системы первая покровная пленка/продукт-преполимер/вторая покровная пленка;
приложение давления к полученной системе;
нагревание полученной системы;
удаление второй покровной пленки; и
помещение подложки на поверхность покрытия из преполимера с противоположной стороны от первой покровной пленки с образованием системы первая покровная пленка/продукт-преполимер/подложка.
27. Способ по п. 26, в котором первая покровная пленка и вторая покровная пленка обладают разной способностью препятствовать адгезии продукта-преполимера.
28. Способ по п. 26 или 27, в котором начальная реакция эпоксидированного растительного масла с компонентом (ii) включает нагревание смеси эпоксидированного растительного масла и компонента (ii) при температуре, равной от 30 до 300ºC.
29. Способ по п. 26 или 27, в котором полученную систему нагревают при температуре, равной от 100 до 300ºC.
30. Способ по п. 18, в котором компоненты (i) и (ii) являются единственными образующими полимер реагентами для получения клея, склеивающего при надавливании.
31. Способ по любому из пп. 18-20 или 24, 26, 27, 30 дополнительно включающий реакцию эпоксидированного растительного масла с одноосновной кислотой или ее ангидридом с получением модифицированного эпоксидированного растительного масла, которое вводят в реакцию с компонентом (ii).
32. Способ по любому из пп. 18-20 или 24, 26, 27, 30, дополнительно включающий реакцию компонента (ii) или другой двухосновной кислоты с реагентом с получением преполимера или олигомера, кэппированного карбоксигруппой на обоих концах цепи преполимера или олигомера, или разветвленного преполимера или олигомера по меньшей мере с двумя разветвлениями преполимера или олигомера и концами цепей преполимера или олигомера, кэппированными карбоксигруппой, и последующую реакцию кэппированного карбоксигруппой преполимера или кэппированного карбоксигруппой олигомера с эпоксидированным растительным маслом.
33. Способ по любому из пп. 18-20 или 24, 26, 27, 30, в котором компонент (ii) представляет собой димер кислоты.
34. Способ по любому из пп. 18-20 или 24, 26, 27, 30, в котором компонент (ii) представляет собой себациновую кислоту.
35. Способ получения композиции, склеивающей при надавливании, включающий:
(a) реакцию по меньшей мере одного эпоксидированного растительного масла по меньшей мере с одной одноосновной кислотой или ее ангидридом с получением модифицированного эпоксидированного растительного масла; и
(b) реакцию модифицированного эпоксидированного растительного масла с димером кислоты или ее ангидридом, тримером кислоты или ее ангидридом, полимеризованной жирной кислотой или ее ангидридом или их смесью с получением композиции, склеивающей при надавливании.
36. Способ получения композиции, склеивающей при надавливании, включающий:
реакцию (i) по меньшей мере одного эпоксидированного растительного масла с (ii) димером кислоты или ее ангидридом, тримером кислоты или ее ангидридом, полимеризованной жирной кислотой или ее ангидридом или их смесью с получением композиции, склеивающей при надавливании, где количество компонента (ii), вступившего в реакцию с эпоксидированным растительным маслом, характеризуется отношением количества молей карбоксигрупп в компоненте (ii) к количеству молей эпоксигрупп в компоненте (i), составляющим от 3:1 до 1:3.
37. Способ получения композиции, склеивающей при надавливании, включающий:
(a) реакцию (i) двухосновной кислоты по меньшей мере с одним (ii) реагентом с получением преполимера или олигомера, кэппированного карбоксигруппой на обоих концах цепи преполимера или олигомера, или разветвленного преполимера или олигомера по меньшей мере с двумя разветвлениями преполимера или олигомера и концами цепей преполимера или олигомера, кэппированными карбоксигруппой; и
(b) реакцию по меньшей мере одного эпоксидированного растительного масла с кэппированным карбоксигруппой преполимером или кэппированным карбоксигруппой олигомером с получением композиции, склеивающей при надавливании.
38. Способ по п. 37, в котором двухосновной реагент представляет собой димер кислоты и по меньшей мере один реагент представляет собой диглицидиловый эфир.
39. Способ по п. 37, в котором двухосновной реагент представляет собой себациновую кислоту и по меньшей мере один реагент представляет собой диглицидиловый эфир.
40. Способ по п. 37, в котором по меньшей мере один реагент представляет собой диглицидиловый эфир, эпоксидированное соединение, содержащее по меньшей мере две эпоксигруппы, диол, диамин или их комбинацию.
41. Способ по любому из пп. 37-40, в котором количество кэппированного карбоксигруппой преполимера или кэппированного карбоксигруппой олигомера, введенного в реакцию с эпоксидированным растительным маслом, характеризуется отношением количества молей карбоксигрупп к количеству молей эпоксигрупп, составляющим от 3:1 до 1:3.
42. Композиция, склеивающая при надавливании, полученная способом по п. 35.
43. Композиция, склеивающая при надавливании, полученная способом по п. 36.
44. Композиция, склеивающая при надавливании, полученная способом по п. 37.